(57)【要約】【課題】ガス絶縁開閉装置の電極や導体各部の電界強度分布を考慮し、絶縁協調を図りながら電極系全体の耐電圧性能を効率的に向上させ、ひいては機器全体の縮小化を図るものである。【解決手段】接地金属容器１内に絶縁ガス７を封入し、絶縁スペーサ３で高電圧部を絶縁支持するガス絶縁開閉装置において、高電圧側導体２よりも直径の大きなシールド電極６の表面に厚膜の誘電体被覆８を、また高電圧側導体２の表面に薄膜の誘電体被覆９を施すように構成したものである。【選択図】  図１
2006320156.tif 000002
【特許請求の範囲】
【請求項１】
導電性容器の内部に収容され所定の電圧が印加される電圧印加領域を絶縁ガスにより電気的に絶縁するガス絶縁機器において、前記電圧印加領域のうち最大電界を含む比較的高い電界が形成される第１の電圧印加部分に比較的厚膜の誘電体被覆を施すとともに、前記第１の電圧印加部分以外の前記電圧印加領域の少なくとも一部における前記第１の電圧印加部分よりも比較的低い電界が形成される第２の電圧印加部分に比較的薄膜の誘電体被覆を施すことを特徴とするガス絶縁機器。
【請求項２】
前記第１の電圧印加部分に施される前記比較的厚膜の誘電体被覆の厚みは、１ｍｍ以上とし、前記第２の電圧印加部分に施される前記比較的薄膜の誘電体被覆の厚みは、１ｍｍ未満とすることを特徴とする請求項１に記載のガス絶縁機器。
【請求項３】
前記比較的厚膜の誘電体被覆を施す箇所は、前記最大電界を形成する電圧印加部分の全面、もしくは最大電界の９０％以上の範囲とし、それ以外を前記比較的薄膜の誘電体被覆とすることを特徴とする請求項１または請求項２に記載のガス絶縁機器。
【請求項４】
前記比較的厚膜の誘電体被覆と前記比較的薄膜の誘電体被覆との境界部では、誘電体被覆の膜厚を段階的に変化させ、滑らかに連接することを特徴とする請求項１から請求項３までのいずれかに記載のガス絶縁機器。
【請求項５】
前記第１の電圧印加部分に施される前記比較的厚膜の誘電体被覆の材料を、エポキシ樹脂またはフッ素樹脂とし、前記第２の電圧印加部分に施される前記比較的薄膜の誘電体被覆の材料を、エポキシ樹脂またはフッ素樹脂あるいはアルミニウム合金への電界酸化処理による酸化アルミニウム（Ａｌ２Ｏ３）とすることを特徴とする請求項１から請求項４までのいずれかに記載のガス絶縁機器。
【請求項６】
前記電圧印加領域を電気的に絶縁する前記絶縁ガスは、ＳＦ６ガス，乾燥空気，Ｎ２，ＣＯ２，Ｏ２，Ｃ−Ｃ４Ｆ８，ＣＦ３Ｉなど単体、あるいは上記ガスの２つまたはそれ以上の混合ガスとすることを特徴とする請求項１から請求項５までのいずれかに記載のガス絶縁機器。
【発明の詳細な説明】
【技術分野】
【０００１】
この発明は、ガス絶縁機器、特に、ガス絶縁開閉装置等のガス絶縁機器の絶縁性能向上による機器の縮小化方策に関する。
【背景技術】
【０００２】
従来のガス絶縁開閉装置では高電圧側導体の接続部があり、この部分の電界を緩和するため高電圧側導体よりも直径の大きなシールド電極が適用されるが、当該部に最大電界が形成されるようになる。通常、この最大電界値と高電圧側導体の電界値とはおよそ１．２５：１程度の比になっている。ガス絶縁開閉装置を縮小化してゆくためには、この最大電界部近傍の絶縁耐力を向上する必要があり、このため当該部の金属電極表面に厚膜の誘電体被覆を施すことで耐電圧性能を向上させることが開示されている（例えば、特許文献１参照）。
【０００３】
【特許文献１】特開２００４−２２２４８３号公報（第３−６頁、図７，図１１）
【発明の開示】
【発明が解決しようとする課題】
【０００４】
しかしながら、上述した従来技術では、厚膜誘電体被覆の耐電圧性能が裸電極の１．４５倍程度あるが、上記のようにシールド電極の最大電界値と高電圧側導体の電界値とはおよそ１．２５：１程度の比となっているため、今度は裸電極である高電圧側導体の耐電圧性能が不足することとなり、このままでは電極系全体の耐電圧性能の向上にはつながらず、ひいては機器の縮小化が図れないという欠点があった。
【０００５】
この発明は、上述のような課題を解決するためになされたもので、ガス絶縁機器における電圧印加領域の電界強度分布を考慮し、絶縁協調を図りながら電圧印加領域全体の耐電圧性能を効率的に向上させ、ひいては機器全体の縮小化を図るものである。
【課題を解決するための手段】
【０００６】
この発明に係るガス絶縁開閉装置においては、導電性容器の内部に収容され所定の電圧が印加される電圧印加領域を絶縁ガスにより電気的に絶縁するガス絶縁機器において、前記電圧印加領域のうち比較的高い電界が形成される第１の電圧印加部分に比較的厚膜の誘電体被覆を施すとともに、前記第１の電圧印加部分以外の前記前記電圧印加領域の少なくとも一部における前記第１の電圧印加部分よりも比較的低い電界が形成される第２の電圧印加部分に比較的薄膜の誘電体被覆を施すようにしたものである。
【発明の効果】
【０００７】
この発明によれば、ガス絶縁機器における電圧印加領域の電界強度分布を考慮し、絶縁協調を図りながら電圧印加領域全体の耐電圧性能を効率的に向上させ、ひいては機器全体の縮小化を図ることができる。
【発明を実施するための最良の形態】
【０００８】
実施の形態１．
この発明による実施の形態１を図１および図２について説明する。図１は、この発明による実施の形態１におけるガス絶縁開閉装置の構成を示す断面図である。図２は、この発明の基礎データとなる厚膜の誘電体被覆、薄膜の誘電体被覆および裸電極の最低破壊電界とガス圧力との関係を示す特性線図である。
【０００９】
図１は、この発明を実施するための実施の形態１におけるガス絶縁開閉装置を示すものであり、特に機器間の接続部を示している。この例では、２つの接地金属容器１と高電圧側導体２の接続に絶縁スペーサ３が用いられ、接続部の電路を形成する通電接触子４や絶縁スペーサ３の通電用埋込み電極５の電界を緩和するために高電圧側導体２よりも直径の大きなシールド電極６が用いられている。
電界シールドＳＨを形成するシールド電極６にはシールド電極６の外周部分を構成するシールド外被６ａが設けられている。高電圧側導体２は高電圧導体部ＣＮを形成する。シールド電極６は最大電界を含む比較的高い電界部分に設けられており、電界強度緩和のため比較的大きな直径に設定されているものである。高電圧側導体２は比較的低い電界部分に設けられており、比較的小さな直径に設定されているものである。
接地金属容器１内に封入される絶縁ガス７と絶縁スペーサ３によりガス絶縁開閉装置の高電圧部が接地電位から絶縁されている。また、シールド外被６ａが設けられたシールド電極６と高電圧側導体２の外表面にはそれぞれ厚膜の誘電体被覆８と薄膜の誘電体被覆９が施されている。
【００１０】
図２は厚膜の誘電体被覆８と薄膜の誘電体被覆９の最低破壊電界を裸電極と比較したものであり、参考までＳＦ６ガスの破壊電界の理論値も記述している。
図２からは厚膜の誘電体被覆８、薄膜の誘電体被覆９、および裸電極の最低破壊電界の比は、およそ１．４５：１．１５：１の比になっている。このため、シールド電極６の最大電界値と高電圧側導体２の電界値とはおよそ１．２５：１程度の比となっている場合でも、最大電界が形成されるシールド電極６に厚膜の誘電体被覆８を施して耐電圧性能を裸電極の１．４５倍程度に向上させ、さらに高電圧側導体２の表面に薄膜の誘電体被覆９を施すことによって耐電圧性能を裸電極の１．１５倍程度に増加させれば両者の破壊電界は同程度となり、最適絶縁設計が可能となる。これにより機器全体の小形化が図れることとなる。
【００１１】
ところで、この実施の形態１において、厚膜の誘電体被覆８の材料は、例えばエポキシ樹脂、フッ素樹脂、フタル酸系樹脂、また薄膜の誘電体被覆９の材料は、例えばエポキシ樹脂、フッ素樹脂、アルミニウム合金への電解酸化処理による酸化アルミニウム（Ａｌ２Ｏ３）、フタル酸系樹脂などが適用でき、これにより誘電体被覆８および誘電体被覆９を好適に構成できる。
【００１２】
各構成機器内に封入する絶縁ガスについてはＳＦ６ガスを例として説明したが、乾燥空気、Ｎ２，ＣＯ２，Ｏ２，Ｃ−Ｃ４Ｆ８，ＣＦ３Ｉなど単体、あるいは上記ガスの２つまたはそれ以上の混合ガスであっても良い。
【００１３】
この発明による実施の形態１によれば、接地金属容器１からなる導電性容器の内部に収容され所定の電圧が印加される電界シールドＳＨを形成しシールド外被６ａが設けられたシールド電極６および高電圧部ＣＮを形成する高電圧側導体２からなる電圧印加領域を絶縁ガスにより電気的に絶縁するガス絶縁機器において、前記電圧印加領域のうち最大電界を含む比較的高い電界が形成される電界シールドＳＨを形成しシールド外被６ａが設けられたシールド電極６からなる第１の電圧印加部分に比較的厚膜の誘電体被覆８を施すとともに、前記電界シールドＳＨを形成しシールド外被６ａが設けられたシールド電極６からなる第１の電圧印加部分以外の前記電圧印加領域の少なくとも一部における前記第１の電圧印加部分よりも比較的低い電界が形成される高電圧部ＣＮを形成する高電圧側導体２からなる第２の電圧印加部分に比較的薄膜９の誘電体被覆を施すようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるガス絶縁機器を得ることができる。
【００１４】
この発明による実施の形態１によれば、前項の構成において、前記電界シールドＳＨを形成しシールド外被６ａが設けられたシールド電極６からなる第１の電圧印加部分に施される前記比較的厚膜の誘電体被覆８の材料を、エポキシ樹脂またはフッ素樹脂とし、前記第２の電圧印加部分に施される前記比較的薄膜の誘電体被覆の材料を、エポキシ樹脂またはフッ素樹脂あるいはアルミニウム合金への電界酸化処理による酸化アルミニウム（Ａｌ２Ｏ３）とするようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるとともに、誘電体被覆を好適に構成できるガス絶縁機器を得ることができる。
【００１５】
この発明による実施の形態１によれば、前項の構成において、前記電界シールドＳＨを形成しシールド外被６ａが設けられたシールド電極６および高電圧部ＣＮを形成する高電圧側導体２からなる電圧印加領域を電気的に絶縁する前記絶縁ガスは、ＳＦ６ガス，乾燥空気，Ｎ２，ＣＯ２，Ｏ２，Ｃ−Ｃ４Ｆ８，ＣＦ３Ｉなど単体、あるいは上記ガスの２つまたはそれ以上の混合ガスとするようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるとともに、ガス絶縁を適切に確保できるガス絶縁機器を得ることができる。
【００１６】
実施の形態２．
この発明による実施の形態２を図３から図６までについて説明する。図３は、この発明による実施の形態２におけるガス絶縁開閉装置の構成を示す断面図である。図４は、この発明の基礎データとなる誘電体被覆を施した電極の破壊電界と誘電体被覆厚との関係を示す特性線図である。図５は、この発明の効果を説明する際の参考データとなる電極の破壊電界の実効電極面積依存性を示す線図である（電気学会：「放電ハンドブック」オーム社（１９９８）から引用）。図６は、厚膜の誘電体被覆を最大電界の９０％以上の範囲とし、それ以外を薄膜の誘電体被覆として両者の境界を段階的に厚みを変えて滑らかに接続したガス絶縁開閉装置の構成例を示す断面図である。図６（ａ）は全体構成の断面図を示し、図６（ｂ）は部分拡大図を示すものである。
【００１７】
実施の形態１ではガス絶縁開閉装置の絶縁スペーサ３を介した機器間の接続部を例に示したが、この実施の形態２では、図３に示すように遮断器（ＣＢ）１０、断路器（ＤＳ）１１、接地開閉器（ＥＳ）１２、計器用変流器（ＣＴ）１３、避雷器（ＬＡ）１４、主母線（ＢＵＳ）１５などから構成されるガス絶縁開閉装置の各部に適用できる。
図３において、各構成機器の最大電界を形成する直径の大きなシールド電極部には厚膜の誘電体被覆８が、またシールド電極よりも直径の小さい主回路通電部となる高電圧側導体部には薄膜の誘電体被覆９が施されており、ガス絶縁開閉装置全体として絶縁設計の最適化が図られて機器の縮小化が可能な構成となっている。ここで、各構成機器の最大電界は同じ値にすることで合理的な絶縁設計を図ることができる。
なお、接地開閉器（ＥＳ）１２に関しては、接地電位側電極への厚膜誘電体被覆８の適用となるが、当該部は最大電界を形成するため本発明の適用が有効となる。このように接地電位側であっても高電圧側導体２よりも高電界を形成する部分には厚膜の誘電体被覆８を適用すると有効である。また、ガス絶縁開閉装置を一層縮小化してゆき、接地金属容器１の内面など接地電位側の電界が各構成機器の中で最大電界とならなくとも高くなる場合は、当該接地金属容器１の内面に薄膜の誘電体被覆９を施すと有効である。
なお、図３では主母線三相一括形のガス絶縁開閉装置を例としたが、全三相一括形や相分離形のガス絶縁開閉装置に関しても同様に適用できる。
【００１８】
ところで、この実施の形態２においても、実施の形態１と同様に、厚膜の誘電体被覆８の材料は、例えばエポキシ樹脂、フッ素樹脂、フタル酸系樹脂、また薄膜の誘電体被覆９の材料は、例えばエポキシ樹脂、フッ素樹脂、アルミニウム合金への電界酸化処理による酸化アルミニウム（Ａｌ２Ｏ３）、フタル酸系樹脂などが適用できる。
【００１９】
図４は誘電体被覆を施した電極の破壊電界と誘電体被覆厚との関係を示したものである。この図から、破壊電界に優位差が生じる誘電体被覆の厚みに関しては、厚膜はおよそ１ｍｍ以上、薄膜は１ｍｍ未満である。
【００２０】
また、図５に示すように電極の破壊電界は最大電界の９０％の範囲の電極面積（実効電極面積Ｓ９０％）に大きく依存することが分かっているため、厚膜の誘電体被覆８を施す箇所は、図１のようにそれぞれのシールド電極の全面、もしくは図６のように最大電界の９０％以上の範囲とし、それ以外を薄膜の誘電体被覆９としても良い。このように同一のシールド電極６に厚膜の誘電体被覆８と薄膜の誘電体被覆９を併用する場合は、図６のように両者の境界部が不連続と成らないように段階的に厚みを変えて滑らかに接続することで境界部の電界分布を均一にすることができる。
【００２１】
各構成機器内に封入する絶縁ガスについてはＳＦ６ガスを例として説明したが、乾燥空気、Ｎ２，ＣＯ２，Ｏ２，Ｃ−Ｃ４Ｆ８，ＣＦ３Ｉなど単体、あるいは上記ガスの２つまたはそれ以上の混合ガスであっても良い。
【００２２】
この発明による実施の形態２によれば、接地金属容器１からなる導電性容器の内部に収容され所定の電圧が印加される電界シールドＳＨを形成しシールド外被６ａが設けられたシールド電極６および高電圧部ＣＮを形成する高電圧側導体２からなる電圧印加領域を絶縁ガスにより電気的に絶縁するガス絶縁機器において、前記電圧印加領域のうち最大電界を含む比較的高い電界が形成される電界シールドＳＨを形成しシールド外被６ａが設けられたシールド電極６からなる第１の電圧印加部分に比較的厚膜の誘電体被覆８を施すとともに、前記電界シールドＳＨを形成しシールド外被６ａが設けられたシールド電極６からなる第１の電圧印加部分以外の前記電圧印加領域の少なくとも一部における前記第１の電圧印加部分よりも比較的低い電界が形成される高電圧部ＣＮを形成する高電圧側導体２からなる第２の電圧印加部分に比較的薄膜９の誘電体被覆を施すようにし、しかも、  前記電界シールドＳＨを形成しシールド外被６ａが設けられたシールド電極６からなる第１の電圧印加部分に施される前記比較的厚膜の誘電体被覆８の厚みは、１ｍｍ以上とし、前記高電圧部ＣＮを形成する高電圧側導体２からなる第２の電圧印加部分に施される前記比較的薄膜の誘電体被覆９の厚みは、１ｍｍ未満とするようにしたので、ガス絶縁機器における電圧印加領域の電界強度分布を考慮し所定の厚みの厚膜および薄膜の誘電体被覆により、絶縁協調を図りながら電圧印加領域全体の耐電圧性能を効率的に向上させ、ひいては機器全体の縮小化を実現できるガス絶縁機器を得ることができる。
【００２３】
また、この発明による実施の形態２によれば、接地金属容器１からなる導電性容器の内部に収容され所定の電圧が印加される電界シールドＳＨを形成しシールド外被６ａが設けられたシールド電極６および高電圧部ＣＮを形成する高電圧側導体２からなる電圧印加領域を絶縁ガスにより電気的に絶縁するガス絶縁機器において、前記電圧印加領域のうち最大電界を含む比較的高い電界が形成される電界シールドＳＨを形成しシールド外被６ａが設けられたシールド電極６からなる第１の電圧印加部分に比較的厚膜の誘電体被覆８を施すとともに、前記電界シールドＳＨを形成しシールド外被６ａが設けられたシールド電極６からなる第１の電圧印加部分以外の前記電圧印加領域の少なくとも一部における前記第１の電圧印加部分よりも比較的低い電界が形成される高電圧部ＣＮを形成する高電圧側導体２からなる第２の電圧印加部分に比較的薄膜９の誘電体被覆を施すようにし、しかも、前記比較的厚膜の誘電体被覆８を施す箇所は、前記最大電界を形成する電界シールドＳＨを形成しシールド外被６ａが設けられたシールド電極６からなる電圧印加部分の全面、もしくは最大電界の９０％以上の範囲とし、それ以外を前記比較的薄膜の誘電体被覆９とするようにしたので、ガス絶縁機器における電圧印加領域の電界強度分布を考慮し厚膜の誘電体被覆を施す個所を規制して、絶縁協調を図りながら電圧印加領域全体の耐電圧性能を効率的に向上させ、ひいては機器全体の縮小化を実現できるガス絶縁機器を得ることができる。
【００２４】
さらに、この発明による実施の形態２によれば、前項または前々項の構成において、前記比較的厚膜の誘電体被覆８と前記比較的薄膜の誘電体被覆９との境界部では、誘電体被覆の膜厚を段階的に変化させ、滑らかに連接するようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるとともに、誘電体被覆の厚さ境界部における電界分布を均一化できるガス絶縁機器を得ることができる。
【００２５】
そして、この発明による実施の形態２によれば、前項の構成において、前記第１の電圧印加部分に施される前記比較的厚膜の誘電体被覆の材料を、エポキシ樹脂またはフッ素樹脂とし、前記第２の電圧印加部分に施される前記比較的薄膜の誘電体被覆の材料を、エポキシ樹脂またはフッ素樹脂あるいはアルミニウム合金への電界酸化処理による酸化アルミニウム（Ａｌ２Ｏ３）とするようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるとともに、誘電体被覆を好適に構成できるガス絶縁機器を得ることができる。
【００２６】
さらにまた、この発明による実施の形態２によれば、前項の構成において、前記電圧印加領域を電気的に絶縁する前記絶縁ガスは、ＳＦ６ガス，乾燥空気，Ｎ２，ＣＯ２，Ｏ２，Ｃ−Ｃ４Ｆ８，ＣＦ３Ｉなど単体、あるいは上記ガスの２つまたはそれ以上の混合ガスとするようにしたので、ガス絶縁機器における電圧印加領域の電界強度分布を考慮し、絶縁協調を図りながら電圧印加領域全体の耐電圧性能を効率的に向上させ、ひいては機器全体の縮小化を実現できるとともに、ガス絶縁を適切に確保できるガス絶縁機器を得ることができる。
【００２７】
この発明では、次の（１）項から（６）項までの構成が提案されている。
（１）接地金属容器の内部に絶縁ガスを封入し、絶縁スペーサで高電圧側導体を絶縁支持し、機器間の電気的接続を行う通電接触子や絶縁スペーサ部の通電用埋め込み電極を電気的にシールドする電極を有するガス絶縁開閉装置において、最大電界を形成する電極部に厚膜の誘電体被覆を、それ以外の高電界を形成する電極ならびに高電圧側導体部に薄膜の誘電体被覆を施すことを特徴とするガス絶縁開閉装置。
（２）上記厚膜の誘電体被覆の材料は、エポキシ樹脂、フッ素樹脂、また上記薄膜の誘電体被覆の材料は、エポキシ樹脂、フッ素樹脂、アルミニウム合金への電界酸化処理による酸化アルミニウム（Ａｌ２Ｏ３）とすることを特徴とした前記（１）項記載のガス絶縁開閉装置。
（３）上記誘電体被覆の厚みは、１ｍｍ以上を厚膜、１ｍｍ未満を薄膜とすることを特徴とする前記（１）項または前記（２）項記載のガス絶縁開閉装置。
（４）上記厚膜の誘電体被覆を施す箇所は、上記最大電界を形成する電極の全面、もしくは最大電界の９０％以上の範囲とし、それ以外を上記薄膜の誘電体被覆とすることを特徴とする前記（１）項乃至（３）項のいずれかに記載のガス絶縁開閉装置。
（５）同一電極上における上記厚膜の誘電体被覆と上記薄膜の誘電体被覆との境界部は、膜厚を段階的に変化させ、滑らかに接続することを特徴とする前記（４）項記載のガス絶縁開閉装置。
（６）上記絶縁ガスは、ＳＦ６ガス，乾燥空気，Ｎ２，ＣＯ２，Ｏ２，Ｃ−Ｃ４Ｆ８，ＣＦ３Ｉなど単体、あるいは上記ガスの２つまたはそれ以上の混合ガスとすることを特徴とする（１）項乃至（５）項のいずれかに記載のガス絶縁開閉装置。
【００２８】
この発明は、最大電界部周辺に厚膜の誘電体被覆、それ以外の電界の高い高電圧側導体表面に薄膜の誘電体被覆を施すため、ガス絶縁開閉装置のシールド電極や導体各部の電界強度分布を考慮し、絶縁協調を図りながら電極系全体の耐電圧性能を効率的に向上させることが可能である。これにより機器全体の縮小化が図れる。
【００２９】
この発明の活用例として電力用のガス絶縁開閉装置の大幅な小形化に貢献するものである。
【図面の簡単な説明】
【００３０】
【図１】この発明の実施の形態１におけるガス絶縁開閉装置の構成を示す断面図である。
【図２】この発明の基礎データとなる厚膜の誘電体被覆、薄膜の誘電体被覆および裸電極の最低破壊電界とガス圧力との関係を示す特性線図である。
【図３】この発明の実施の形態２におけるガス絶縁開閉装置の構成を示す断面図である。
【図４】この発明の基礎データとなる誘電体被覆を施した電極の破壊電界と誘電体被覆厚との関係を示す特性線図である。
【図５】この発明の効果を説明する際の参考データとなる電極の破壊電界の実効電極面積依存性（電気学会：「放電ハンドブック」オーム社（１９９８）から引用）。
【図６】厚膜の誘電体被覆を最大電界の９０％以上の範囲とし、それ以外を薄膜の誘電体被覆として両者の境界を段階的に厚みを変えて滑らかに接続したガス絶縁開閉装置の構成例を示す断面図である。
【符号の説明】
【００３１】
１  接地金属容器、２  高電圧側導体、３  絶縁スペーサ、４  通電接触子、５  通電用埋込み電極、６  シールド電極、７  絶縁ガス、８  厚膜の誘電体被覆、９  薄膜の誘電体被覆。
【図１】
2006320156.tif 000003
【図２】
2006320156.tif 000004
【図３】
2006320156.tif 000005
【図４】
2006320156.tif 000006
【図５】
2006320156.tif 000007
【図６】
2006320156.tif 000008